ГЕРМЕТИКИ ДЛЯ САМОУПЛОТНЯЮЩИХСЯ ШИН

1. Герметик, содержащий
(A) по меньшей мере один сшитый бутилкаучук
(B) по меньшей мере одну смолу
и ни одного, один, два, три или все из следующих компонентов:
(C) по меньшей мере один стабилизатор старения
(D) по меньшей мере один каучук, отличающийся от сшитых бутилкаучуков в соответствии с пунктом (A)
(E) по меньшей мере один пластификатор
(F) по меньшей мере один наполнитель.
2. Герметик по п. 1, содержащий следующие три компонента, выбираемые из (C); (D); (E) и (F):
(C) по меньшей мере один стабилизатор старения
(D) по меньшей мере один каучук, отличающийся от сшитых бутилкаучуков в соответствии с пунктом (A)
(E) по меньшей мере один пластификатор.
3. Герметик по п. 1 или 2, в котором по меньшей мере один сшитый бутилкаучук представляет собой сополимер, содержащий звенья, получаемые из
a) по меньшей мере одного изоолефина
b) по меньшей мере одного сопряженного мультиолефина, в котором звенья, полученные из сопряженного мультиолефина, либо (i) по меньшей мере частично галогенированы, либо (ii) негалогенированы
в результате чего сшитые бутилкаучуки дополнительно имеют
(I) вязкость по Муни по меньшей мере 30, измеренную в соответствии со стандартом ASTM D 1646, ML 1+8 при 125°C, предпочтительно от 30 до 120, более предпочтительно от 40 до 100, более предпочтительно от 55 до 100, и еще более предпочтительно от 55 до 90, и
II) содержание геля по меньшей мере 5 мас.%, предпочтительно 5-60 мас.%, более предпочтительно 7-55 мас.%, и наиболее предпочтительно 10-50 мас.%.
4. Герметик по п. 3, в котором звенья, получаемые по меньшей мере из одного изоолефина, включают в себя звенья по меньшей мере одного изоолефина, выбираемого из группы, состоящей из изобутилена, 2-метил-1-бутена, 3-метил-1-бутена, 2-метил-2-бутена, предпочтительно изобутилена.
5. Герметик по п. 3 или 4, в котором звенья, получаемые по меньшей мере из одного сопряженного мультиолефина, включают в себя звенья по меньшей мере одного сопряженного мультиолефина, выбираемого из группы, включающей в себя изопрен, бутадиен, 2-метилбутaдиен, 2,4-диметилбутадиен, пиперилин, 3-метил-1,3-пентадиен, 2,4-гексадиен, 2-неопентилбутaдиен, 2-метил-1,5-гексадиен, 2,5-диметил-2,4-гексадиен, 2-метил-1,4-пентадиен, 4-бутил-1,3-пентадиен, 2,3-диметил-1,3-пентадиен, 2,3-дибутил-1,3-пентадиен, 2-этил-1,3-пентадиен, 2-этил-1,3-бутaдиен, 2-метил-1,6-гептадиен, циклопентадиен, метилциклопентадиен, циклогексадиен, 1-винил-циклогексадиен и 1-метилциклогептен, предпочтительно изопрен.
6. Герметик по любому из пп. 3-5, в котором по меньшей мере один сшитый бутилкаучук дополнительно содержит звенья, получаемые из
c) по меньшей мере одного сшивающего мультиолефина, отличающегося от сопряженных мультиолефинов в соответствии с b).
1
20
1
20
7. Герметик по п. 6, в котором звенья, полученные по меньшей мере из одного сшивающего мультиолефина, включают в себя звенья по меньшей мере одного сшивающего мультиолефина, выбираемого из группы, включающей в себя нонборнадиен, 2-изопропенилнонборнен, 5-винил-2-нонборнен, дивинилбензол, диизопропенилбензол, дивинилтолуол, дивинилксилен или C - C алкилзамещенные производные вышеупомянутых соединений, предпочтительно дивинилбензол, диизопропенилбензол, дивинилтолуол, дивинилксилен или C - C алкилзамещенные производные вышеупомянутых соединений, и наиболее предпочтительно дивинилбензол и диизопропенилбензол.
8. Герметик по любому из пп. 1-7, в котором общее количество сшитого бутилкаучука в герметике составляет 45-100 мас.ч. на 100 мас.ч. смолы, предпочтительно 60-100 мас.ч. на 100 мас.ч. смолы, более предпочтительно 70-100 мас.ч. на 100 мас.ч. смолы, причем сумма сшитого бутилкаучука (A) и, если они присутствуют, дополнительных каучуков (D) составляет 100 мас.ч. на 100 мас.ч. смолы.
9. Герметик по любому из пп. 1-8, в котором смолы включают в себя углеводородные смолы, предпочтительно имеющие по меньшей мере одно, и более предпочтительно все из следующих свойств:
- температура стеклования Tg более -50°C,
- температура размягчения более -30°C,
- среднечисленная молекулярная масса (Mn) в диапазоне от 400 г/моль до 2000 г/моль, и
- полидисперсность (PDI=Mw/Mn, где Mw=средневесовая молекулярная масса) менее 3.
10. Герметик по любому из пп. 1-9, в котором количество смолы (B) в герметике по настоящему изобретению составляет 10-60 мас.ч. на 100 мас.ч. смолы, предпочтительно 20-55 мас.ч. на 100 мас.ч. смолы, более предпочтительно 25-50 мас.ч. на 100 мас.ч. смолы по общей массе сшитого бутилкаучука и, если они присутствуют, дополнительных каучуков (D).
11. Герметик по любому из пп. 1-10, содержащий (D) по меньшей мере один каучук, отличающийся от сшитых бутилкаучуков по п. (A), выбираемый из группы, состоящей из сополимеров на основе сопряженных диолефинов из группы, содержащей 1,3-бутадиен, изопрен, 2,3-диметил-1,3-бутадиен, 1,3-пентадиен, 1,3-гексадиен, 3-бутил-1,3-октадиен, 2-фенил-1,3-бутадиен или их смеси.
12. Герметик по любому из пп. 1-11, содержащий
- 45-100 мас.ч. на 100 мас.ч. смолы, предпочтительно 60-100 мас.ч. на 100 мас.ч. смолы и более предпочтительно 70-100 мас.ч. на 100 мас.ч. смолы по меньшей мере одного сшитого бутилкаучука
- 10-60 мас.ч. на 100 мас.ч. смолы, предпочтительно 20-55 мас.ч. на 100 мас.ч. смолы и более предпочтительно 25-50 мас.ч. на 100 мас.ч. смолы по меньшей мере одной смолы (B),
- 0-20 мас.ч. на 100 мас.ч. смолы, предпочтительно 1-10 мас.ч. на 100 мас.ч. смолы и более предпочтительно 1-7 мас.ч. на 100 мас.ч. смолы по меньшей мере одного стабилизатора старения (C),
- 0-55 мас.ч. на 100 мас.ч. смолы, предпочтительно 0-40 мас.ч. на 100 мас.ч. смолы и более предпочтительно 0-30 мас.ч. на 100 мас.ч. смолы по меньшей мере одного каучука (D),
- 0-60 мас.ч. на 100 мас.ч. смолы, предпочтительно 10-55 мас.ч. на 100 мас.ч. смолы и более предпочтительно 15-50 мас.ч. на 100 мас.ч. смолы по меньшей мере одного пластификатора (E),
- опционально 1-50 мас.ч. на 100 мас.ч. смолы, предпочтительно 1-35 мас.ч. на 100 мас.ч. смолы и более предпочтительно 1-30 мас.ч. на 100 мас.ч. смолы по меньшей мере одного наполнителя (F),
в каждом случае по общей массе сшитого бутилкаучука (A) и, если они присутствуют, дополнительных каучуков (D).
13. Способ получения герметиков по любому из пп. 1-12, содержащий по меньшей мере стадию смешивания твердых или жидких компонентов или их растворов.
14. Пневматическая шина транспортного средства, содержащая герметик по любому из пп. 1-12.
15. Транспортное средство, содержащее по меньшей мере одну пневматическую шину транспортного средства по п. 14.